(57)【特許請求の範囲】
【請求項１】
基板上の複数のランドと前記複数のランドに近接する複数の端子とを本加熱部のレーザにより加熱しつつ、１つのランドに糸半田を供給しながら連続してランドと端子を半田付けする半田付け方法において、
第１ランドを本加熱部のレーザで加熱し、
前記第１ランドと第２ランドを前記本加熱部のレーザによって加熱可能な位置に前記本加熱部を移動し、
半田供給部からの前記糸半田を予備加熱部により照射したレーザにて加熱して前記第１ランドに供給し半田付けを行い、
前記半田供給部が供給する糸半田の供給方向を前記本加熱部の進行方向に対して９１〜１７５度の角度としたことを特徴とする半田付け方法。
【請求項２】
前記予備加熱部と前記半田供給部が、本加熱部の進行方向から見て同一象限にあることを特徴とする請求項１記載の半田付け方法。
【請求項３】
前記ランドの中央に孔が開いており、前記孔の中に挿入した端子とランドとを半田付けすることを特徴とする請求項１または２記載の半田付け方法。
【請求項４】
複数のランドと前記ランドに近接する複数の端子とを、糸半田を供給しながら連続して半田付けする装置において、
前記糸半田を供給する第１ランドと前記糸半田と前記第１ランドの次に前記糸半田を供給する第２ランドとを同時にレーザにより加熱する本加熱部と、前記ランドに到達する前に前記糸半田を事前に加熱する予備加熱部と、糸半田を供給する半田供給部と、前記ランドを有する基板を保持する基板保持部と、前記端子を有する部品を保持する部品保持部と、前記本加熱部と前記予備加熱部と前記半田供給部を同時に移動する手段とを備え、前記半田供給部が供給する糸半田の供給方向が前記本加熱部の進行方向に対して９１〜１７５度の角度となるように配置としたことを特徴とする半田付け装置。
【請求項５】
本加熱部が、ライン状のレーザ光を照射することを特徴とする請求項４記載の半田付け装置。
【請求項６】
前記予備加熱部の熱源が、レーザであることを特徴とする請求項４または５記載の半田付け装置。
【請求項７】
前記予備加熱部より糸半田に照射するレーザの形状が、前記糸半田に沿ったライン状であることを特徴とする請求項６記載の半田付け装置。
【発明の詳細な説明】
【技術分野】
【０００１】
本発明は、レーザを用いる半田付け方法及び装置に係り、さらに詳しくは、複数のランドと端子に糸半田を供給しながら高速に連続して半田付けする半田付け方法及び装置に関するものである。
【背景技術】
【０００２】
従来、電子部品の基板への通常の半田付けは、糸半田を半田ごてのこて先へ供給し、溶融した半田が電子部品の端子に近接しているランド上へ滴下されることにより、半田付けが行われる。この糸半田には、融点を下げるとともに酸化物の生成を防止する目的で、内部にフラックスが入っている。半田付けに際し、糸半田を急激に加熱して溶融すると、内部のフラックスが沸騰して爆発的に弾け、フラックスや溶融した半田ボールが周囲に飛散するなどの問題があった。
【０００３】
近年の電子部品は部品の小型化とともに多機能化が進み、端子間距離が小さくかつ端子数が多くなっている。これらの電子部品に対して、フラックスや溶融した半田ボールの飛散、半田ブリッジのないより高品質で高速の半田付け処理を行うことが求められている。
【０００４】
このため、フラックス入りの糸半田の急激な温度上昇を防止するために、ヒータで糸半田を予備加熱する半田付け方法が知られている（特許文献１参照）。
【０００５】
また一方で、鉛フリー半田の導入により半田の溶融温度が高くなり、半田ごてのこて先が半田と反応することにより形状が変化するため、半田ごてのこて先の取替えが頻繁に必要になり、取替え作業及び先端の位置調整が生産性向上やコストアップの原因となっている。
【０００６】
この問題を解決する方法として、非接触のレーザを熱源として加熱する方法が知られている（特許文献２参照）。
【特許文献１】特開平７−２５１２６４号公報
【特許文献２】特開昭６１−２６３２９６号公報
【発明の開示】
【発明が解決しようとする課題】
【０００７】
しかしながら、特許文献１に記載されている半田付け方法では、半田ごてのこて先の頻繁な取替えが発生するために、生産性の低下やコストアップにつながる。さらに、糸半田の供給方向については特に記載がないが、連続した高速の半田付けを行う際に、もし進行方向に対して後ろ向きに供給した場合は、ブリッジの発生を完全に抑えることが不可能である。
【０００８】
また、特許文献２に記載されているレーザ半田付け方法では、事前に半田を端子とランド間に配置する必要があり、高速化の妨げとなる。また、特に端子間隔の短い場合には、やはりブリッジの発生を完全に抑えることができないといった問題があった。
【０００９】
本発明は、前記従来技術の問題を解決することに指向するものであり、複数の端子とランドとをブリッジのない半田付けを高速で連続してする半田付け方法及び装置を提供することを目的とする。
【課題を解決するための手段】
【００１０】
前記の目的を達成するために、本発明に係る請求項１に記載した半田付け方法は、基板上の複数のランドと複数のランドに近接する複数の端子とを本加熱部のレーザにより加熱しつつ、１つのランドに糸半田を供給しながら連続してランドと端子を半田付けする半田付け方法において、第１ランドを本加熱部のレーザで加熱し、第１ランドと第２ランドを本加熱部のレーザによって加熱可能な位置に本加熱部を移動し、半田供給部からの糸半田を予備加熱部により照射したレーザにて加熱して第１ランドに供給し半田付けを行い、さらに、半田供給部が供給する糸半田の供給方向を本加熱部の進行方向に対して９１〜１７５度の角度としたことを特徴とする。
【００１１】
また、請求項２，３に記載した半田付け方法は、請求項１の半田付け方法において、予備加熱部と半田供給部が、本加熱部の進行方向から見て同一象限にあること、さらに、ランドの中央に孔が開いており、孔の中に挿入した端子とランドとを半田付けすることを特徴とする。
【００１２】
また、請求項４に記載した半田付け装置は、複数のランドとランドに近接する複数の端子とを、糸半田を供給しながら連続して半田付けする装置において、糸半田を供給する第１ランドと糸半田と第１ランドの次に糸半田を供給する第２ランドとを同時にレーザにより加熱する本加熱部と、ランドに到達する前に糸半田を事前に加熱する予備加熱部と、糸半田を供給する半田供給部と、ランドを有する基板を保持する基板保持部と、端子を有する部品を保持する部品保持部と、本加熱部と予備加熱部と半田供給部を同時に移動する手段とを備え、半田供給部が移動する進行方向と半田供給部より供給する糸半田の供給方向が本加熱部の進行方向に対して９１〜１７５度の角度となるように配置としたことを特徴とする。
【００１３】
また、請求項５〜７に記載した半田付け装置は、請求項４の半田付け装置において、本加熱部が、ライン状のレーザ光を照射すること、また、予備加熱部の熱源が、レーザであること、さらに、予備加熱部より糸半田に照射するレーザの形状が、糸半田に沿ったライン状であることを特徴とする。
【００１４】
前記半田付け方法及び装置によれば、本加熱部の進行方向に対して半田供給部が供給する糸半田の供給方向とのなす角度が鋭角となる前向きに供給することによって、ランド間にブリッジの発生を抑えることができる。
【発明の効果】
【００１５】
本発明によれば、レーザによりランドと糸半田の本加熱を行うことにより、従来のような半田ごてのこて先の頻繁な取替えが発生することがなく、生産性の向上やコストダウンが可能となり、さらに、移動する進行方向に対して糸半田を前向きに供給することによって、ブリッジの発生を抑えることができ、高品質な半田付けが可能となる。
【００１６】
また、糸半田の供給を連続的に行うことにより、高速の半田付けが可能となるため、生産性の向上やコストダウンへとつながり、特に端子間隔の短い電子部品の半田付けにおいて、ブリッジのない高品質な半田付けができるという効果を奏する。
【発明を実施するための最良の形態】
【００１７】
以下、図面を参照して本発明における実施の形態を詳細に説明する。
【００１８】
図１は本発明の実施形態におけるレーザを用いる半田付け方法を例示するもので、（ａ）は半田付けされる基板を上方から見た図、（ｂ）は進行方向前方から見たＡ−Ａ’部とＢ−Ｂ’部の断面図である。
【００１９】
基板１に孔の開いた複数のランド、第１ランド２ａ、第２ランド２ｂ、第３ランド２ｃ…があり、基板１の下側にある電子部品３から出た複数の端子、第１端子４ａ、第２端子４ｂ、第３端子４ｃ…が各ランドの孔の中に立っている。ランド２ｂに糸半田５がノズル６を通して供給される。ランド上方にランド２ｂと糸半田５を加熱するための本加熱用レーザ照射装置７があり、レーザ光８が照射される。糸半田５がレーザ光８に照射される直前に、予備加熱用レーザ照射装置９から照射されたレーザ光１０によって、糸半田５が溶融しない温度まで予備加熱される。
【００２０】
レーザ照射装置７、レーザ照射装置９、ノズル６及び糸半田５が同時に進行方向に向かって移動することにより、ランド２ｂと端子４ｂからランド２ｃと端子４ｃへと順次半田付けされる。このとき、糸半田５は進行方向に対して前向き、すなわち図１（ａ）において下向きに供給される。また、図１（ｂ）の進行方向側からＢ−Ｂ’部を見た断面図において、予備加熱用レーザ照射装置９とノズル６及び糸半田５は、基板１とレーザ光８からなる軸の第１象限、すなわちランド２ｂの右上の方向にある。
【００２１】
図１（ａ），（ｂ）において、レーザ照射装置７から照射されるレーザ光８は既にランド２ａを通過しており、固化した半田１１によってランド２ａと端子４ａは電気的に接合している。いま糸半田５が供給されているランド２ｂは、ライン状のレーザ光８により時間をかけて十分に加熱されており、予備加熱された糸半田５がレーザ光８もしくはランド２ｂに接触すると同時に溶融し、溶融半田１２となる。糸半田５は、ランド２ｂの進行方向に対して後ろ、すなわち図１（ａ）の上側から供給されるため、ランド２ｂ全体へ溶融半田１２が拡がる。また、進行方向へ向かって糸半田５が供給され、かつ基板１の表面よりもランド２ｂの方が温度が高いため、溶融半田１２は全てランド２ｂ上にあり、ランド２ａとランド２ｂ間には半田は存在しない。
【００２２】
次に、レーザ照射装置７、レーザ照射装置９、ノズル６及び糸半田５が同時に進行方向に進み、糸半田５の先端が端子４ｂ付近へ来たときの上面図及び断面図が、それぞれ図２（ａ），（ｂ）である。溶融半田１２はランド２ｂ上の大部分に拡がり、端子４ｂとランド２ｂ間の隙間を埋めるに十分な半田量となる。
【００２３】
さらにレーザ照射装置７、レーザ照射装置９、ノズル６及び糸半田５が同時に進行方向に進み、糸半田５の先端がランド２ｂとランド２ｃ間に来たときの上面図及び断面図が、それぞれ図３（ａ），（ｂ）である。ランド２ｂ上は糸半田５が供給されておらず、レーザ光８が僅かに照射されているために、ランド２ｂは徐々に温度が下がり始めている。さらに進んでレーザ光８がランド２ｂから離れた途端、ランド２ｂ上の溶融半田１２は冷えて固化した半田１１となる。進行方向へ向かって糸半田５が供給され、かつ基板１の表面よりもランド２ｂの方が温度が高いため、溶融半田１２は全てランド２ｂ上へ速やかに移動し、Ａ−Ａ’部はもちろんのことランド２ｂとランド２ｃ間のＣ−Ｃ’部にも半田は存在しない。このようにランド間には半田が残らないため、ブリッジのない良好な半田付けが高速で可能となる。
【００２４】
図４は、本実施形態を実現するための半田付け装置を示しており、レーザ照射装置７、レーザ照射装置９、ノズル６、半田供給部１３が連結部１４によって固定されており、連結部１４が移動手段１５により移動することができる。基板１は、基板保持部１６により保持される。大きさやランドの位置の違う基板に対して、基板保持部１６の保持幅や位置は、任意に調整できる機構を有している。基板１の下側に電子部品３が配置され、電子部品保持部１７により保持されている。電子部品保持部１７は、ばね等の上面への加圧機構を有しており、電子部品３の大きさにかかわらず、電子部品３を基板１へ押し当てることができる。制御部１８により、レーザ光８，レーザ光１０の出力、照射時間、照射開始時間と、半田供給部１３の半田供給速度、半田供給開始時間、半田供給停止時間と、連結部１４の移動速度、移動開始時間、移動時間を制御する。
【００２５】
本実施形態における実施例１として、レーザ照射装置７に、波長９４０ｎｍ、最高出力１００Ｗ、加工点でのビームサイズが１×５ｍｍの半導体レーザを使用した。レーザ照射装置９には、波長９４０ｎｍ、最高出力２０Ｗ、最小ビーム径０．３ｍｍの半導体レーザを使用した。基板１として、ランド径１．５ｍｍ、ランド内の孔径１ｍｍのランドが直線状にピッチ２ｍｍで１５箇所配置されており、電子部品３から出ている０．５ｍｍ角のピンがランドに設けた孔の中に立っている。図１（ａ）に示すように、外径０．６ｍｍの糸半田５を進行方向に向かって１３５度の角度で供給しながら、５ｍｍ／秒の速度で進行方向に向かって移動しながら半田付けを行った。
【００２６】
半田付け後の基板を確認したところ、１５個の端子全てが各ランドと電気的に接続されており、ランド間のブリッジはなく良好な半田付けであった。
【００２７】
移動速度を１〜１０ｍｍ／秒の範囲で同様の半田付けを行った結果、何れもランド間のブリッジがなく、良好な半田付けであった。
【００２８】
さらに糸半田５の供給方向を進行方向に対して９１〜１７５度の角度で行った結果、何れの角度においてもランド間のブリッジがなく、良好な半田付けであった。
【００２９】
本実施形態における比較例として、図５（ａ）に示すように、糸半田５の供給方向が進行方向に対して後ろ向きに４５度である以外は、実施例１と同様の条件で半田付けを行った。何れの移動速度においてもランド間のブリッジが発生したが、移動速度が速くなればなる程ブリッジの発生する割合が増加した。
【００３０】
ブリッジが発生するときの様子を細かく観察すると、以下のような状態であった。図５（ａ），（ｂ）において、レーザ照射装置７から照射されるレーザ光８は既にランド２ａを通過しており、固化した半田１１によってランド２ａと端子４ａは電気的に接合している。
【００３１】
いま糸半田５が供給されているランド２ｂは、ライン状のレーザ光８により時間をかけて十分に加熱されており、予備加熱された糸半田５がレーザ光８もしくはランド２ｂに接触すると同時に溶融し、溶融半田１２となる。糸半田５は、ランド２ｂの進行方向に対して前、すなわち図５（ａ）の下側から供給されるため、ランド２ａとランド２ｂの間の基板１上へ溶融半田１２が拡がる。基板１の表面よりもランド２ｂの方が温度が高いが、進行方向と反対方向に糸半田５が順次供給されていくため、溶融半田１２は一部はランド２ｂ上にあるがランド２ａとランド２ｂ間の基板１上にも多く存在している。
【００３２】
次に、レーザ照射装置７、レーザ照射装置９、ノズル６及び糸半田５が同時に進行方向に進み、糸半田５の先端が端子４ｂ付近へ来たときの上面図及び断面図が、それぞれ図６（ａ），（ｂ）である。溶融半田１２はランド２ｂ上及びランド２ａとランド２ｂ間の基板１上の大部分に拡がり、端子４ｂとランド２ｂ間の隙間を埋めるに十分な半田量となるとともに、ランド２ａとランド２ｂを接続するのにも十分な量となっている。
【００３３】
さらにレーザ照射装置７、レーザ照射装置９、ノズル６及び糸半田５が同時に進行方向に進み、糸半田５の先端がランド２ｂとランド２ｃ間にきたときの上面図及び断面図が、それぞれ図７（ａ），（ｂ）である。ランド２ｂ上はレーザ光８が僅かに照射されているために、ランド２ｂは徐々に温度が下がり始めている。さらに進んでレーザ光８がランド２ｂから離れた途端、ランド２ｂ上及びランド２ａとランド２ｂ間の基板１上の溶融半田１２は冷えて固化した半田１１となる。このとき、既に固化しているランド２ａ上の半田１１と接触したまま固化されるため、ランド２ａとランド２ｂ間でブリッジが発生する。
【００３４】
このように、進行方向に対して後ろ向きに糸半田５を供給するとブリッジ発生し、良好な半田付けができなかった。
【００３５】
糸半田の供給方向を進行方向に対して後ろ向きの５〜８９度の角度で行った結果、何れの角度においてもランド間のブリッジが発生し、良好な半田付けが得られなかった。
【００３６】
本実施形態の実施例２として、前述の実施例１における図１（ｂ）のレーザ照射装置９が、図８に示すように糸半田５の供給方向とレーザ照射装置７を挟んで反対側、すなわち図５の左側にあること以外は実施例１と同様の半田付けを行った。
【００３７】
予備加熱用のレーザ光１０が、進行方向に移動中に端子４の影になることから、実施例１よりも僅かに移動速度を遅くする必要があるが、ブリッジの発生はなく良好な半田付けが得られた。
【００３８】
本実施形態の実施例３として、ランド２及びランド上の糸半田５を加熱するレーザ光８のスポット径が、１．５ｍｍの円形状である以外は実施例１と同様の半田付けを行った。
【００３９】
予め次に半田付けを行うランドを加熱できないため、半田付けを行うランドの温度上昇に時間がかかるので、実施例１よりも移動速度を遅くする必要があるが、ブリッジの発生はなく良好な半田付けが得られた。
【００４０】
本実施形態に実施例４として、糸半田５を予備加熱するレーザ光１０のビーム形状が、２×０．６ｍｍのライン状であり、長辺側を糸半田の供給方向に沿って照射する以外は実施例１と同様の半田付けを行った。
【００４１】
糸半田５がレーザで加熱される時間が長くなるため、糸半田５の供給速度を高めても、ランド２上で糸半田５がすぐに溶融するため、進行方向への移動速度が速くても半田付けが可能であり、短時間で良好な半田付けが得られた。
【００４２】
以上のように、本発明によれば、複数のランドとランドに近接する複数の端子とを、糸半田を供給しながら高速で連続して半田付けを行うことができる。
【００４３】
本実施形態においては、半田付けの対象物として、基板に孔の開いた複数のランドがあり、基板の下側にある電子部品から出た複数の端子が各ランドの孔の中に立っている場合について記載しているが、ランドの横に孔がありその中に端子が立っている場合、ランドの上に端子が立っている場合、ランドの上に端子が斜めや横方向から配置されている場合など、ランドと端子とが近接して配置されている場合に同様の効果が得られる。
【００４４】
ランドの配置においても直線状に限定されるものではなく、例えば円周状など任意の配置で構わない。本実施形態中のランドの大きさ等の数値についても、もちろんこれらに限定されるものではない。
【００４５】
また、本実施の形態においては、糸半田を予備加熱する熱源としてレーザを用いているが、セラミックやニクロム等のヒータ、熱風等の他の熱源を用いても、糸半田を予め暖めておくことができれば同様の効果が得られる。
【００４６】
また、本実施形態において、レーザ照射装置７に、波長９４０ｎｍの半導体レーザを使用しているが、他の波長の半導体レーザあるいはＹＡＧレーザやファイバーレーザ等のランドと糸半田を加熱することが可能な他のレーザを用いても構わない。
【産業上の利用可能性】
【００４７】
本発明に係る半田付け方法及び装置は、本加熱部の移動する進行方向に対し、糸半田を前向きに供給することによって、ブリッジの発生を抑えた半田付けができるため、糸半田の供給を連続的に行って高速な半田付けが可能となり、生産性の向上やコストダウンを図るとともに高品質な半田付けができ、複数のランドと端子に糸半田を供給しながら高速に連続して半田付けする方法及び装置として有用である。
【図面の簡単な説明】
【００４８】
【図１】本発明の実施形態における半田付け方法で端子への移動始めを示す、（ａ）は上面図、（ｂ）は断面図
【図２】本実施形態の半田付け方法で端子への移動中を示す、（ａ）は上面図、（ｂ）は断面図
【図３】本実施形態の半田付け方法で端子の移動後を示す、（ａ）は上面図、（ｂ）は断面図
【図４】本実施形態を実現するための半田付け装置を示す図
【図５】本実施形態の半田付け方法の比較例で端子への移動始めを示す、（ａ）は上面図、（ｂ）は断面図
【図６】本実施形態の半田付け方法の比較例で端子への移動中を示す、（ａ）は上面図、（ｂ）は断面図
【図７】本実施形態の半田付け方法の比較例で端子の移動後を示す、（ａ）は上面図、（ｂ）は断面図
【図８】本実施形態の糸半田を予備加熱するレーザ照射装置の方向を変えた構成例を示す図
【符号の説明】
【００４９】
１  基板
２，２ａ，２ｂ，２ｃ  ランド
３  電子部品
４，４ａ，４ｂ，４ｃ  端子
５  糸半田
６  ノズル
７，９  レーザ照射装置
８，１０  レーザ光
１１  固化半田
１２  溶融半田
１３  半田供給部
１４  連結部
１５  移動手段
１６  基板保持部
１７  電子部品保持部
１８  制御部
【図１】
0005056590.tif 000002
【図２】
0005056590.tif 000003
【図３】
0005056590.tif 000004
【図４】
0005056590.tif 000005
【図５】
0005056590.tif 000006
【図６】
0005056590.tif 000007
【図７】
0005056590.tif 000008
【図８】
0005056590.tif 000009